(57)【特許請求の範囲】
【請求項１】
過剰の有機ジ−またはポリイソシアネートを、２以上の呼称官能価を有するポリオキシアルキレンポリエーテルポリオールを１種以上含むポリオール成分と反応させることにより製造された、粘度安定性のイソシアネート末端プレポリマー組成物であって、上記の１種以上のポリオキシアルキレンポリエーテルポリオールの少なくとも１種が二重金属シアン化物錯体触媒の存在下で１価から８価までのまたはそれ以上の官能価の開始剤分子をオキシアルキル化することにより製造されたもので、二重金属シアン化物錯体触媒または二重金属シアン化物錯体触媒残渣を含むものであり、
該ポリオール成分がさらに安定化有効量の非アミノ基含有酸化防止剤を１種以上含み、
該プレポリマーが２５〜２５０ｐｐｍの二重金属シアン化物錯体触媒または二重金属シアン化物錯体触媒残渣を含有することを特徴とする、上記のプレポリマー組成物。
【請求項２】
イソシアネート反応性成分を指数９０〜１１０の請求項１に記載のイソシアネート末端プレポリマー組成物と反応させることにより製造されるポリウレタンポリマー。
【請求項３】
１〜３重量％の遊離ＮＣＯ基を含む請求項１に記載のイソシアネート末端プレポリマー組成物を大気湿分の存在下で硬化させることにより製造される湿分硬化一成分ポリウレタンエラストマー。
【発明の詳細な説明】
【技術分野】
【０００１】
本発明は、粘度安定性イソシアネート末端プレポリマー、ならびに該プレポリマー製造用の、貯蔵安定性の向上したポリオキシアルキレンポリオールに関するものである。より詳細には、本発明は、安定化量の二重（複）金属シアン化物錯体またはその残渣を含むポリオールよりなるポリオキシアルキレンポリエーテルポリオール成分から製造された粘度安定性イソシアネート末端プレポリマーに関するものである。
【背景技術】
【０００２】
ポリウレタン製品を製造するのに有用なポリエーテルポリオールは、一般に、プロピレンオキシドから誘導されたオキシプロピレン部分を高い比率で含有し、通常はプロピレングリコール、グリセリン、トリメチロールプロパン、スクロースなどの適当な官能価の開始剤分子を塩基触媒でオキシアルキル化することによって製造される。このようなポリオールの製造に用いられるプロピレンオキシドは、Block And Graft Polymerization，Ceresa編，John Wiley and Sons，New York，pp．１７−２１（非特許文献１）に詳述されるような反応条件下でアリルアルコールへの競争転位反応に付される。この転位反応により生成された１官能性のアリルアルコール種が、プロピレンオキシドについて所望の開始剤分子およびそのオキシアルキル化オリゴマーと競争し、所望のジ−、トリ−またはより高い官能性の開始剤誘導ポリオキシアルキレンポリオールに加えてポリオキシアルキレンモノオールを存在させる結果となる。反応が進行するにつれてアリルアルコール種が生成され続けるので、モノオールのモル百分率が上昇し続け、実際問題として、約２０００Ｄａ以上のポリオール当量を達成することは困難になる。これらの当量でさえ、モノオールのモル百分率は５０モル％ほどに達し、そして理論的官能価はポリオキシプロピレンジオールの場合の２の呼称官能価から１．５に近い平均官能価へと低下する。１官能性はポリオール生成物の不飽和含量の測定により、またはＧＰＣ分析により決定しうる。各モノオールはある程度のエチレン性不飽和を含むので、一般に不飽和の滴定がモノオール含量を示すものとして認められている。
【０００３】
塩基触媒オキシプロピル化に伴う難点にもかかわらず、水酸化ナトリウムまたはカリウム、あまり多くはないが、対応する低級アルコキシドといった触媒が商業的に用いられてきた。現在、塩基触媒を用いて製造されたポリオールが市販されているウレタン用ポリエーテルポリオールの大部分を占めている。上記した問題に加えて、塩基性触媒残渣をポリオール生成物から取り除く必要がある。これに関して、ケイ酸マグネシウムのごとき固体吸着剤の使用だけでなく、酸による中和も同様に用いられてきた。しかし、ポリウレタン反応の性質は一般に触媒残渣に対して非常に敏感であり、吸着剤を用いて精製したポリオールに代えて中和ポリオールを使用してもその逆もポリマー系の破損を引き起こした事例が数多く報告されている。
【０００４】
１９６０年代から７０年代の初めにかけて、二重金属シアン化物錯体に基づく新しい種類のオキシアルキル化触媒、例えば亜鉛ヘキサシアノコバルテートの非化学量論的グライム（glyme）錯体、が開発された。これらの触媒は塩基触媒を用いて製造されたポリオールよりも不飽和度がかなり低い高分子量のポリオキシプロピレンポリオールの製造を可能とすることが見いだされた。例えば、二重金属シアン化物錯体により触媒されるオキシアルキル化の採用により０．０１５〜０．０２０ｍｅｑ／ｇ（ポリオール）の範囲の不飽和度が達成されたことを記述している“Hexacyanometalate Salt Complexes As Catalysts For Epoxide Polymerizations（エポキシド重合用の触媒としてのヘキサシアノメタレート塩錯体）”，R．J．Heroldら，Advances In Chemistry Series，No．128，1973，American Chemical Society（非特許文献２）；およびHerold，米国特許第３，８２９，５０５号（特許文献１）を参照されたい。これらの文献はさらに、製造直後のポリエーテルトリオール（２４０ｐｐｍの触媒残渣を含む）からのポリウレタンフォームの製造を記述している。
【０００５】
製造直後に使用するときには、このような大量の二重金属シアン化物触媒残渣がポリエーテルポリオール中に存在してもフォームの性質に影響を及ぼさないが、時間の経過に伴って揮発性成分が生成されるため、こうした生成物の貯蔵安定性は疑問視されてきた。ポリウレタン用のポリエーテルポリオールはしばしば長期間にわたって貯蔵されることから、貯蔵安定性は重大な商業上の問題を提起する。例えば、J．L．Schuchardtら，“Preparationof High Molecular Weight Polyols Using Double Metal Cyanide Catalysts（二重金属シアン化物触媒を用いる高分子量ポリオールの製造）”，第３２回ポリウレタンテクニカルマーケティング大会，１９８９年１０月１−４日（非特許文献３）；およびHeroldら，米国特許第４，３５５，１８８号（特許文献２）を参照されたい。さらに、二重金属シアン化物触媒残渣の存在は、おそらくアロファネートの生成のために、貯蔵中のイソシアネートプレポリマーの粘度を増加させると記述されている。例えば、Schuchardt，前掲文献（非特許文献３）およびHerold，前掲'１８８特許（特許文献２）を参照されたい。その結果、二重金属シアン化物触媒から製造されたポリオキシアルキレンポリエーテルポリオールから該触媒を取り除くための方法が数多く工夫された。例えば、米国特許第３，４２７，２５６号（特許文献３）には、強塩基による不活性化とその後の再沈殿、または水もしくは水性アンモニアによる生成物の処理および遠心分離が記載されている。しかし、遠心分離および濾過工程は生成物のコストを相当に増加させるものである。
【０００６】
Hinneyら，米国特許第５，２４８，８３３号は、粗製ポリオールをＣ1-6脂肪族アルコールおよびエチレンジアミン四酢酸（ＥＤＴＡ）のようなキレート剤と一緒に合わせて不溶性錯体を形成させ、次いでこの錯体を濾過により除去することを含む二重金属シアン化物錯体触媒の除去方法を記述している。また、粗製ポリオールをアルカリ金属またはアルカリ金属水酸化物とともに加熱して二重金属シアン化物錯体残渣を除去することが米国特許第４，３５５，１８８号（特許文献２）および同第４，７２１，８１８号（特許文献５）に記述されている。このような化学的処理法は一般に触媒錯体を破壊または「変性」させるものである。米国特許第５，０１０，０４７号（特許文献６）には、ヘキサンやトルエンのような無極性溶媒を大量に用いて粗製ポリオールを希釈し、続いて濾過により触媒を除去することが記載されている。米国特許第４，９８７，２７１号（特許文献７）には、粗製ポリオールをｐＨ緩衝剤溶液とともに加熱し、場合によりキレート剤を加え、吸着剤またはイオン交換樹脂を添加し、その後濾過することが記載されている。こうした方法はどれも時間がかかり、相当量の、しばしば高価な、試薬、吸着剤またはイオン交換樹脂を使用するものであり、一般的に労力を要するものである。
【特許文献１】米国特許第３，８２９，５０５号
【特許文献２】米国特許第４，３５５，１８８号
【特許文献３】米国特許第３，４２７，２５６号
【特許文献４】米国特許第５，２４８，８３３号
【特許文献５】米国特許第４，７２１，８１８号
【特許文献６】米国特許第５，０１０，０４７号
【特許文献７】米国特許第４，９８７，２７１号
【非特許文献１】Block And Graft Polymerization，Ceresa編，John Wiley and Sons，New York，pp．１７−２１
【非特許文献２】“Hexacyanometalate Salt Complexes As Catalysts For Epoxide Polymerizations（エポキシド重合用の触媒としてのヘキサシアノメタレート塩錯体）”，R．J．Heroldら，Advances In Chemistry Series，No．128，1973，American Chemical Society
【非特許文献３】J．L．Schuchardtら，“Preparationof High Molecular Weight Polyols Using Double Metal Cyanide Catalysts（二重金属シアン化物触媒を用いる高分子量ポリオールの製造）”，第３２回ポリウレタンテクニカルマーケティング大会，１９８９年１０月１−４日
【発明の開示】
【発明が解決しようとする課題】
【０００７】
今回、予期せざることに、二重金属シアン化物錯体は、５０〜２５０ｐｐｍまたはそれ以上の量で存在するとき、ポリオキシアルキレンポリエーテルポリオールを安定化させるのに役立ち、通常の酸化防止剤とともに使用するときには１０〜２５０ｐｐｍまたはそれ以上の範囲で同様にふるまうことが見いだされた。これらの知見は統計的に有効であって再現性があると考えられ、そして二重金属シアン化物錯体触媒を用いて製造されるポリエーテルポリオールならびにそれから製造されるポリウレタン製品の顕著なコスト削減を実現させるものである。さらに驚くべきことに、このようなポリオールから製造されたイソシアネート末端プレポリマーの粘度増加は、従来技術の教示とは反対に、二重金属シアン化物錯体が存在しないときよりも遅く起こることが見いだされた。
従って、本発明の目的は、粘度安定性イソシアネート末端プレポリマー、該プレポリマー製造用の、貯蔵安定性の向上したポリオキシアルキレンポリオール、および適当な官能価の開始剤を二重金属シアン化物錯体触媒を用いてオキシアルキル化することにより製造されたポリオキシアルキレンポリオールの貯蔵安定性を高める方法を提供することである。
【課題を解決するための手段】
【０００８】
本発明のポリオキシアルキレンポリエーテルポリオールは、触媒有効量の二重金属シアン化物錯体触媒の存在下で適当な官能価の開始剤をオキシアルキル化することにより有利に製造される。適当な開始剤分子には、ポリオキシアルキレンポリエーテルポリオールの製造に常用されるような、１価から８価までのまたはそれ以上の官能価の開始剤が含まれるが、これらに限らない。例を挙げると、脂肪族グリコールおよびグリコールエーテル類、例えばエチレングリコール、ジエチレングリコール、プロピレングリコール、ジプロピレングリコール、トリプロピレングリコール、１，４−ブタンジオールおよび１，６−ヘキサンジオール；脂環式ジオール類、例えばシクロペンタンジオールおよびシクロヘキサンジオール、特に１，４−シクロヘキサンジオール；脂肪族／脂環式ジオール類、例えばシクロヘキサンジメタノール；芳香族ジオール類、例えばカテコール、ヒドロキノン、およびレゾルシノール；脂肪族トリオール類、例えばグリセリンおよびトリメチロールプロパン；脂肪族テトロール類、例えばペンタエリトリトール；そして、より高い官能価のヒドロキシル官能性開始剤、例えばジペンタエリトリトール、トリペンタエリトリトール、ポリグリセロール、ソルビトール、マンニトール、マンノース、フルクトース、スクロース、α−メチルグルコシド、α−ヒドロキシエチルグルコシドなどがある。
【発明を実施するための最良の形態】
【０００９】
二重金属シアン化物錯体触媒による上記の低分子量開始剤の直接オキシアルキル化は一般的に効率が悪く、加えて、長い誘導期を必要とする。こうした理由のために、開始剤を通常の塩基触媒で１００〜約７００の当量へとオキシアルキル化することにより製造された、開始剤のオリゴマーオキシアルキル化生成物を用いることが一般に望ましい。通常の塩基性触媒残渣は二重金属シアン化物錯体触媒を失活させることがあるので、オリゴマー開始剤中の残留触媒を除去または中和することが好適である。
【００１０】
オキシアルキル化は１種以上のアルキレンオキシドおよび／またはオキセタンを用いて行われ、プロピレンオキシドまたはプロピレンオキシドとエチレンオキシドの混合物を用いることが好ましい。他のアルキレンオキシドも単独でまたは混合物として同様に用いることができる。その他のアルキレンオキシドとして１，２−および２，３−ブチレンオキシド、スチレンオキシド、およびアルキレン残基中に約６〜３０個の炭素原子を有するα−アルキレンオキシドが挙げられるが、これらに限定されない。
【００１１】
オキシアルキル化の触媒は好ましくは二重金属シアン化物錯体触媒、より好ましくは亜鉛ヘキサシアノコバルト錯体触媒である。適当な触媒は米国特許第５，１５８，９２２号、同第５，２４８，８３３号、継続中の米国特許出願第０８／１５６，５３４号および第０８／３０２，２９６号に記載されるように製造することができ、これらの開示内容を参考としてここに組み入れる。
【００１２】
触媒製造用の適当な錯化剤には、米国特許第５，１５８，９２２号（参考としてここに組み入れる）に記載されるような、水混和性の、ヘテロ原子含有有機配位子が含まれる。好ましい配位子はイソプロピルアルコール、グライム、ジグライムおよびｔ−ブチルアルコール（特に後者）ならびにオリゴマーポリオキシアルキレンポリオール（これはｔ−ブチルアルコールと共に使用するときにも好適である）である。一般に、触媒を除去する前の完成ポリオール生成物の重量に基づいて１０〜３００ｐｐｍの触媒レベルとすることが好適である。
【００１３】
このように製造されたポリオキシアルキレンポリオールは、二重金属シアン化物錯体触媒または二重金属シアン化物錯体触媒残渣を最高１０００ｐｐｍ、好ましくは５００ｐｐｍ以下、より好ましくは５０〜２５０ｐｐｍの範囲の量で含みうる。安定化有効量の通常の酸化防止剤と共に用いるときは、二重金属シアン化物錯体触媒またはその残渣が、有利には１０〜２５０ｐｐｍ、より好ましくは２５〜２５０ｐｐｍの範囲でありうる。
【００１４】
触媒または触媒残渣の量を求めるには、ポリオール中の遷移金属の量を分析的に測定して、用いた特定の触媒の化学量論に基づいて二重金属シアン化物錯体触媒の量を逆算する。例えば、実施例３の亜鉛ヘキサシアノコバルテート錯体触媒は６．９重量％のコバルトを含有する。このような触媒から製造される１５ｐｐｍのコバルトを含むポリオールでは、亜鉛ヘキサシアノコバルテート錯体の含量は逆算して２１７ｐｐｍ（１５／０．０６９）となるだろう。
【００１５】
二重金属シアン化物錯体触媒および／またはその残渣は、不均一な状態あるいは溶解状態で存在しうる。例えば、錯生成配位子としてグライムを用いて製造される従来技術の触媒にあっては、初期には反応混合物中に固体（不均一）として存在するが、オキシアルキル化の進行中に、この固体触媒は可溶化されるようになり、それゆえ濾過によって簡単に取り除くことができない。従来技術の生成物においては、このような可溶性の触媒残渣（触媒活性が低減されたとはいえ、まだ若干の活性を示す）は変性させることにより、例えば濾過可能な沈殿物を形成するように化学反応させることにより、取り除かれてきた。驚くべきことに、今回明らかになったことであるが、こうした可溶化された触媒または触媒残渣は、変性したり触媒除去を行ったりすることなく、ポリオール生成物中に保持させることが可能である。
【００１６】
好適な、実質的に無定形の二重金属シアン化物錯体触媒、例えば本明細書中の実施例１および３に記載の触媒、をオキシアルキル化のために用いる場合、触媒の大半は実質的に不均一（固体）な状態で残存する。かかる触媒は濾過によって取り除くことができ、このように分離された固体触媒は実質的な触媒活性を保持している。しかし、触媒を相対的に完全に除去するには、比較的微孔質のフィルターを通す必要があり、ポリオールの粘度を考慮すると、こうした濾過には時間がかかる。本発明によれば、このような残留触媒はポリオール生成物中に残しておくことができ、あるいは、粗孔フィルターを用いて触媒の実質的部分を除去することにより、ポリオール中に５０ｐｐｍから１０００ｐｐｍまで、またはポリオールが酸化防止安定剤により安定化されるのであれば１０ｐｐｍから好ましくは２５０ｐｐｍまで、の触媒または触媒残渣を残すようにすることができる。粗孔フィルターの使用は濾過の速度を増し、その結果、ポリオール生成物の安定性を損なうことなく、むしろポリオールの貯蔵安定性を高めつつ、全処理時間の短縮、ひいてはコストの削減をもたらす。
【００１７】
ポリオールの貯蔵安定性を評価するには、後述するような標準的方法、好ましくは分析が簡単かつ迅速に行えることからヘッドスペースガスクロマトグラフィー、を用いることができる。貯蔵安定性は、総揮発分および／または酸価またはカルボニル含量で示した場合、二重金属シアン化物錯体触媒を用いるオキシアルキル化により製造されるが０〜５ｐｐｍの残留触媒または触媒残渣を含むように上記処理の１以上により触媒および触媒残渣が除去された同様のポリオールよりも優れているべきである。
【００１８】
二重金属シアン化物錯体含有ポリオキシアルキレンポリエーテルポリオールはさらに安定化有効量の１種以上の酸化防止剤を含むことが特に有利である。このような酸化防止剤としては、ヒンダードフェノール系酸化防止剤、例えばブチル化ヒドロキシトルエン（ＢＨＴ）および米国特許第４，１５６，７５９号（参考としてここに組み入れる）に記載されるヒンダードフェノール類；２，６−ジアルキル−６−ｓｅｃ−アルキルフェノール類、例えば米国特許第５，３５６，９７６号（参考としてここに組み入れる）に記載されるもの；第２級アミン系酸化防止剤、例えばオクチルジフェニルアミンおよび上記の米国特許第４，１５６，７５９号に記載されるもの；有機亜燐酸エステル類、例えば亜燐酸トリス−（ノニルフェニル）、ヒンダードフェノール亜燐酸エステル類、チオプロピオン酸のエステル類、例えばジラウリルチオジプロピオネート、チオカーボネート類、フェノチアジンなどがある。さらに各種のケイ皮酸エステル類も有用である。その他の酸化防止剤には米国特許第５，１３２，３８７号に記載されるものが含まれる。酸化防止剤の量は各酸化防止剤ごとに変化し、ポリオールの重量に対して約１０〜１０，０００ｐｐｍ、好ましくは５０〜８００ｐｐｍ、特に約５００ｐｐｍとする。非アミノ基含有酸化防止剤が好ましいものである。
【００１９】
本発明の粘度安定性イソシアネート末端プレポリマーは、化学量論的過剰量のジ−またはポリイソシアネートを、１０〜１０００ｐｐｍまたはそれ以上、好ましくは２５〜２５０ｐｐｍ、より好ましくは２５ｐｐｍ、有利には５０〜１００ｐｐｍの二重金属シアン化物錯体安定剤を含むポリオキシアルキレンポリオールと反応させることにより製造される。プレポリマーは諸成分を溶媒なしでまたは非反応性溶媒中でウレタン化促進触媒（例えば、ジブチルスズジアセテート、ジブチルスズジラウレートなどの各種スズ塩を含むが、これらに限らない）の存在下または不在下に反応させることにより常法により製造しうる。イソシアネート末端プレポリマーは、有利には１〜約２５重量％のＮＣＯ基を含み、好ましくは４〜２２重量％、より好ましくは約５〜１５重量％のＮＣＯ基を含む。プレポリマーの製造法は、Polyurethane Handbook，Gunter Oertel編，Hanser Publishers，Munich，１９８５、およびPolyurethanes：Chemistry And Technology，J．H．Saunders and K．C．Frisch，Interscience Publishers，New York，１９６３に記載されている。とりわけ驚くべきことは、従来技術の知見にもかかわらず、二重金属シアン化物錯体を含むイソシアネート末端プレポリマーは、二重金属シアン化物錯体触媒残渣を除去したポリオールを用いて製造したものよりも高い粘度増加を示さないことである。その上、プレポリマーを製造するために用いたポリエーテルポリオール中の二重金属シアン化物錯体の濃度が２５０ｐｐｍまたはそれ以上に増加するときは、粘度の変化によって示される貯蔵安定性も増加するのである。「粘度安定性」という用語は、５０℃で１ヵ月間貯蔵した後にプレポリマーの粘度が高々１５％程度しか増加しないこと、好ましくは１０％またはそれ以下の増加を示すことを意味する。
【００２０】
二重金属シアン化物錯体触媒は一般に、初期には開始剤分子および反応開始直後のオリゴマー生成物に不溶性である。しかし、オキシアルキル化が進行するにつれて、殆どでないにしても多くの場合に、触媒は可溶化されるようになり、おそらくそれは開始剤および／または低分子量オリゴマーと比べたときの高分子量ポリエーテルポリオールの溶解パラメーターが異なるためであり、あるいは触媒の化学的組成および／または形態が変化したためであろう。実施例１に記載したような触媒の場合は、触媒残渣を回収することができ、しかもそれはまだ触媒活性を示す。ところが、他の触媒はそれらが生成物中で可溶化されるために回収が困難になる。「二重金属シアン化物錯体触媒残渣」という用語および類似の用語は、粗製の、濾過した、または化学的処理を行った生成物中に存在しうる触媒それ自体、またはその分解および／または反応生成物を指す。残渣の存在は残留金属の濃度を測定することによって確かめることができる。本明細書中で１００万部あたりの部（ｐｐｍ）として表される触媒または触媒残渣の濃度はポリオールの総重量に対するもので、上記のようにｐｐｍで表される。
【実施例】
【００２１】
本発明について一般的に説明してきたが、特定の実施例を参考とすることにより一層理解が深まるであろう。このような実施例は例示のためにここに提示されるのであって、特にことわらないかぎり本発明を制限するものではない。実施例１〜４は、好ましい二重金属シアン化物錯体触媒の製造を示すものである。
【００２２】
〔実施例１〕
ビーカー中の脱イオン水（１５０ｍＬ）にカリウムヘキサシアノコバルテート（８．０ｇ）を加え、この混合物を固体が溶解するまでホモジナイザーを使ってブレンドした。第２のビーカー中で、脱イオン水（３０ｍＬ）に塩化亜鉛（２０ｇ）を溶解させた。塩化亜鉛の水溶液をコバルト塩の溶液と一緒に合わせ、ホモジナイザーを使ってこれら２溶液を均質に混合した。２溶液の混合直後に、ｔ−ブチルアルコール（１００ｍＬ）と脱イオン水（１００ｍＬ）の混合物を亜鉛ヘキサシアノコバルテートの懸濁液に徐々に添加し、この混合物を１０分間ホモジナイズした。固体を遠心により分離し、続いてｔ−ブチルアルコールと脱イオン水の７０：３０（ｖ／ｖ）混合物２５０ｍＬと共に１０分間ホモジナイズした。固体を再度遠心分離し、最後にｔ−ブチルアルコール２５０ｍＬと共に１０分間ホモジナイズした。触媒を遠心分離し、一定の重量となるまで５０℃、３０インチ（Ｈｇ）で真空オーブン内で乾燥した。
【００２３】
〔実施例２〕
一般的に特開平４−１４５１２３号公報に記載の手順に従った。ビーカー中の脱イオン水（７５ｍＬ）にカリウムヘキサシアノコバルテート（４．０ｇ）を加え、この混合物を固体が溶解するまで攪拌した。第２のビーカー中で、塩化亜鉛（１０ｇ）を脱イオン水（１５ｍＬ）に溶解させた。塩化亜鉛の水溶液をコバルト塩の溶液と一緒に合わせ、電磁攪拌棒を使って２溶液を混合した。２溶液の混合直後に、ｔ−ブチルアルコール（５０ｍＬ）と脱イオン水（５０ｍＬ）の混合物を亜鉛ヘキサシアノコバルテートの懸濁液に徐々に添加し、この混合物を常法により１０分間攪拌した。固体を遠心により分離し、続いてｔ−ブチルアルコールと脱イオン水の７０：３０（ｖ／ｖ）混合物１００ｍＬと共に１０分間攪拌した。固体を再度遠心分離し、最後にｔ−ブチルアルコール１００ｍＬと共に１０分間攪拌した。触媒を遠心分離し、一定の重量となるまで５０℃、３０インチ（Ｈｇ）で真空オーブン内で乾燥した。
【００２４】
〔実施例３〕
１ガロンの耐圧ガラス反応容器に、脱イオン水（７００ｍＬ）に溶解したカリウムヘキサシアノコバルテート（４０ｇ）の溶液（溶液１）を入れた。脱イオン水（２００ｍＬ）を入れたビーカー中で塩化亜鉛（１２５ｇ）を溶解させた（溶液２）。脱イオン水（５００ｍＬ）を入れたビーカー中でｔ−ブチルアルコール（５００ｍＬ）を溶解させた（溶液３）。脱イオン水（１０００ｍＬ）とｔ−ブチルアルコール（１０ｍＬ）中に分子量４０００のポリ（オキシプロピレン）ジオール（６０ｇ）を懸濁させて第４の混合物（溶液４）を調製した。
【００２５】
溶液１と溶液２を３００ｒｐｍで攪拌しながら混合し、続いてすぐに、得られた亜鉛ヘキサシアノコバルテート混合物に溶液３を徐々に添加した。攪拌速度を９００ｒｐｍに上げ、この混合物を室温で２時間攪拌した。次いで攪拌速度を３００ｒｐｍに下げて溶液４を加えた。この生成物を５分間混合し、加圧下で濾過して固体の触媒を分離した。
【００２６】
分離した固体をｔ−ブチルアルコール（７００ｍＬ）と脱イオン水（３００ｍＬ）中に再スラリー化し、９００ｒｐｍで２時間攪拌した。攪拌速度を３００ｒｐｍに下げ、分子量４０００のポリ（オキシプロピレン）ジオール（６０ｇ）を加えた。この混合物を５分間攪拌して濾過した。
【００２７】
得られた固体をｔ−ブチルアルコール（１０００ｍＬ）中に再スラリー化し、９００ｒｐｍで２時間攪拌した。攪拌速度を３００ｒｐｍに下げ、分子量４０００のポリ（オキシプロピレン）ジオール（３０ｇ）を加えた。この混合物を５分間攪拌して濾過した。得られた固体触媒を一定の重量となるまで５０℃、３０インチ（Ｈｇ）で真空乾燥させた。この触媒は微細な乾燥粉末へと容易に粉砕できた。
【００２８】
固体触媒の元素分析、熱重量分析および質量スペクトル分析から、ポリオール＝４５．８重量％、ｔ−ブチルアルコール＝７．４重量％、コバルト＝６．９重量％であることが示された。
【００２９】
〔実施例４〕
水（２６３．３５ｇ）に溶解したカリウムヘキサシアノコバルテート（１３．００ｇ，０．０３９１モル）の攪拌溶液に、水（２６．６５ｇ）に溶解した塩化亜鉛（２６．６５ｇ，０．１９５６モル）の溶液を速やかに加えた。塩化亜鉛溶液の添加の間中、カリウムヘキサシアノコバルテート溶液を４０℃に維持した。添加後すぐに亜鉛ヘキサシアノコバルテート粒子の無色の沈殿物が形成された。４０℃で１５分間攪拌した後、触媒の水性スラリーにジメトキシエタン（８４．００ｇ，０．９３２１モル）を加えた。この混合物をさらに３０分攪拌し、水平バスケット遠心濾過器とナイロン軽布濾過材を使って濾過することにより亜鉛ヘキサシアノコバルテート・塩化亜鉛・ジメトキシエタン・水錯体触媒を回収した。ジメトキシエタン３００ｍＬで洗浄し、周囲温度および圧力で自然乾燥させた後に得られた濾過ケーキはかなり軟質であって、微細粉末へと容易に粉砕できた。
【００３０】
実施例５は二重金属シアン化物錯体触媒を用いたポリオールの製造を示すものである。
【００３１】
〔実施例５〕
２ガロンの攪拌型反応容器に、４５０Ｄａのポリオキシプロピレンジオール開始剤および完成ポリオール中の濃度が２５０ｐｐｍに相当する量の実施例１の亜鉛ヘキサシアノコバルテート触媒を入れた。この混合物を攪拌し、１０５℃に加熱し、そして減圧下でストリッピングして開始剤から出る痕跡量の水を除去した。最初は３０インチ（Ｈｇ）の減圧下で、反応容器に少量のプロピレンオキシドを供給し、注意深く反応容器の圧力を監視した。加速された圧力降下が反応容器内で生じるまでは追加のプロピレンオキシドを加えなかった。圧力降下は触媒が活性化されたことの証拠である。触媒の活性化が確認されたら、４０００Ｄａのポリオキシプロピレンジオール生成物を得るのに十分な量のプロピレンオキシドを、反応容器の圧力を４０ｐｓｉ以下に維持しながら約２時間かけて徐々に添加した。プロピレンオキシドの添加が完了した後、一定の圧力が観察されるまでこの混合物を１０５℃に保った。次いで、未反応の残留モノマーをポリオール生成物から減圧下でストリッピングした。反応容器の底に取り付けたフィルターカートリッジ（０．４５〜１．２ミクロン）を通過させて高温のポリオール生成物を１００℃で濾過し、触媒を分離した。生成物ポリオールはヒドロキシル価が約２７で、不飽和が約０．００５ｍｅｑ／ｇ（ポリオールのグラムあたりの不飽和）であると測定された。
【００３２】
ポリオキシアルキレンポリエーテルポリオールは、酸素が吸収されかつ反応してヒドロペルオキシドを形成する遊離基作用機構により自動酸化されると考えられる。高温では、ヒドロペルオキシドが容易に分解されて種々のカルボニル化学種と水を生成する。同定しうるカルボニル化学種の中にはアルデヒド、ケトン、有機酸、およびエステルがある。例えば、“The Autoxidation of Poly(propylene oxide)s（ポリプロピレンオキシドの自動酸化）”，P．J．F．Griffithsら，Eur．Polym．J．，Vol．２９，No．２１３，pp．４３７−４４２（１９９３）を参照されたい。
【００３３】
ポリオールの安定性を評価するにあたって、いろいろな公知方法を用いることができる。これらには、貯蔵ポリオールの上に蓄積する種々の揮発性化学種の面積計算が総揮発分を示すヘッドスペースガスクロマトグラフィー、および酸価とカルボニル含量を測定するための通常の湿式化学的方法がある。湿式化学的方法は揮発性化学種だけでなく非揮発性の物質をも検出できるという利点を有する。
【００３４】
図１は、ヘッドスペースガスクロマトグラフィーで測定した総揮発分により示されるような、約１０ｐｐｍから２５０ｐｐｍ以上にわたる二重金属シアン化物錯体濃度において生じるポリオール安定性の向上を示す。触媒残渣は実施例１の触媒を用いて実施された約４０００Ｄａの分子量へのオキシアルキル化反応に由来するものであった。データ点は精製ポリオール（０ｐｐｍに等しいか０ｐｐｍに近似）；濾過ポリオール（２５ｐｐｍ）；粗製ポリオール（２５０ｐｐｍ）；および粗製ポリオールと濾過ポリオールの５０：５０（ｗ／ｗ）ブレンド（１３７．５ｐｐｍ）を表す。ポリオールは５００ｐｐｍのＢＨＴ安定剤を含有する。１００℃で７日間貯蔵した後に採取したサンプルを、DB−waxカラム（Hewlett-Packard Innowax）とＤＢ−１カラム（Restek RTX−１）の両方を用いるPerkin-Elmer Sigma２０００ガスクロマトグラフィー装置で分析した。ヘッドスペースのサンプリング前にサンプルを１００℃に２０分間保った。注入器および検出器の温度はどちらも２５０℃とし、初期オーブン温度は１０分の保持時間で５０℃とし、続いて１０℃／分で１５分の保持時間でもって２２０℃とした。図から明らかなように、両方のカラムともほぼ同様の結果を与えた。ポリオールの安定性の向上はめざましく、従来技術から予測される方向とは明らかに反対である。
【００３５】
図２および３は、図１に示したものと同じポリオールおよびポリオールブレンドの貯蔵後の酸価の変化およびカルボニル含量をそれぞれ示す。これらにより測定された安定性の向上は総揮発分により示されるものに匹敵し、この場合もかなり顕著であった。酸価はまた、二重金属シアン化物錯体の不在下で提示された数値からの低下を示す。
【００３６】
図４は、さまざまな濃度の残留二重金属シアン化物・グライム触媒がＢＨＴ安定化ポリオールに及ぼす影響を示す。図４のポリオールは、二重金属シアン化物・グライム錯体触媒を用いて製造された、精製４０００Ｄａポリオール（０ｐｐｍに等しいか０ｐｐｍに近似）；濾過ポリオール（２５ｐｐｍ）；精製ポリオールと濾過ポリオールの５０：５０ブレンド（１２．５ｐｐｍ）；粗製の未精製ポリオール（２５０ｐｐｍ）；濾過ポリオールと粗製ポリオールの７５：２５（ｗ／ｗ）ブレンド（８１．２５ｐｐｍ）；および粗製ポリオールと濾過ポリオールの５０：５０（ｗ／ｗ）ブレンド（１３７．５ｐｐｍ）であった。対照は従来の触媒（ＫＯＨ）を用いて製造された、分子量が約４０００Ｄａのポリオキシプロピレングリコールである。ポリオール安定性の著しい向上は１２．５ｐｐｍの残留触媒でさえも起こり、約５０ｐｐｍの残留触媒ではカルボニル含量により測定される安定性の約１００％向上が得られた。
【００３７】
〔実施例６〕
４，４’−メチレンジフェニレンジイソシアネート〔Ｍｏｎｄｕｒ（登録商標）Ｍ；Ｍｉｌｅｓ社から入手〕を、実施例１、３および４で製造したような二重金属シアン化物錯体触媒を用いて製造された分子量４０００Ｄａのポリオキシプロピレンジオールと反応させることにより、一連の６％ＮＣＯ末端プレポリマーを製造した。種々の濃度の残留触媒を含有するプレポリマーを５０℃で窒素下に貯蔵した。貯蔵１ヵ月後に粘度を測定した。初期粘度に対する粘度の変化パーセントで表される結果を表１に示す。表から明らかなように、全部の残留触媒を除去してしまったプレポリマーと比べて、残留触媒を保持するプレポリマーの場合には粘度の変化が比較的少なかった。
【００３８】
【表１】
0005171156.tif 000002
【００３９】
本発明について十分に説明してきたので、当業者には、ここに記載した本発明の精神または範囲を逸脱することなく多くの変更および修飾が可能であることが明らかだろう。
本発明には以下の実施態様が含まれる。
〔１〕  過剰の有機ジ−またはポリイソシアネートと、２以上の呼称官能価を有するポリオキシアルキレンポリエーテルポリオールを１種以上含むポリオール成分と、を反応させることにより製造された、粘度安定性のイソシアネート末端プレポリマーであって、上記の１種以上のポリオキシアルキレンポリエーテルポリオールの少なくとも１種が二重金属シアン化物錯体触媒の存在下で適当な官能価の開始剤分子をオキシアルキル化することにより製造されたもので、二重金属シアン化物錯体触媒または二重金属シアン化物錯体触媒残留物を含むものであり、該プレポリマーが１０〜１０００ｐｐｍの二重金属シアン化物錯体触媒または二重金属シアン化物錯体触媒残留物を含有することを特徴とする、上記のプレポリマー。
〔２〕  二重金属シアン化物錯体触媒残留物を含むポリオキシアルキレンポリオールが２５〜２５０ｐｐｍの二重金属シアン化物錯体残留物を含む、上記〔１〕に記載のプレポリマー。
〔３〕  二重金属シアン化物錯体触媒残留物を含むポリオキシアルキレンポリオールが５０〜１５０ｐｐｍの二重金属シアン化物錯体残留物を含む、上記〔２〕に記載のプレポリマー。
〔４〕  プレポリマーの重量に基づき１〜２５重量％のイソシアネート基含量を有する、上記〔１〕に記載のプレポリマー。
〔５〕〕  ポリオール成分がさらに該ポリオール成分の重量に基づき１０〜３０００ｐｐｍの酸化防止剤を１種以上含む、上記〔１〕に記載のプレポリマー。
〔６〕  １種以上の酸化防止剤の少なくとも１種がヒンダードフェノール酸化防止剤を含んでなる、上記〔５〕に記載のプレポリマー。
〔７〕  ヒンダードフェノール酸化防止剤がブチル化ヒドロキシトルエンを含んでなる、上記〔６〕に記載のプレポリマー。
〔８〕  二重金属シアン化物錯体触媒が実質的に無定形の亜鉛ヘキサシアノコバルテート錯体触媒を含んでなる、上記〔１〕に記載のプレポリマー。
〔９〕  亜鉛ヘキサシアノコバルテート錯体触媒中の錯化剤としてｔ−ブチルアルコールを用いる、上記〔８〕に記載のプレポリマー。
〔１０〕  亜鉛ヘキサシアノコバルテート錯体触媒中の錯化剤としてｔ−ブチルアルコールとポリオキシプロピレンポリオールを用いる、上記〔８〕に記載のプレポリマー。
〔１１〕  亜鉛ヘキサシアノコバルテート錯体触媒中の錯化剤としてグリム（ｇｌｙｍｅ）を用いる、上記〔８〕に記載のプレポリマー。
〔１２〕  １種以上の二重金属シアン化物錯体触媒の存在下で１種以上の多価開始剤を１種以上のアルキレンオキシドでオキシアルキル化することにより製造された、１．５〜８の呼称計算官能価を有する貯蔵安定性のポリオキシアルキレンポリオール成分であって、上記のポリオキシアルキレンポリオール成分が１０〜１０００ｐｐｍの二重金属シアン化物錯体触媒および／または二重金属シアン化物錯体触媒残留物、ならびに安定化有効量の１種以上の酸化防止剤を含有し、該ポリオール成分が二重金属シアン化物錯体触媒および／または二重金属シアン化物錯体触媒残留物を実質的に含まないその他の点では同様のポリオール成分と比べて向上した貯蔵安定性を示すことを特徴とする、上記のポリオキシアルキレンポリオール成分。
〔１３〕  二重金属シアン化物錯体触媒および／または二重金属シアン化物錯体触媒残留物がポリオール成分の重量に基づき２５〜５００ｐｐｍの量で存在する、上記〔１２〕に記載のポリオキシアルキレンポリオール成分。
〔１４〕  二重金属シアン化物錯体触媒および／または二重金属シアン化物錯体触媒残留物がポリオール成分の重量に基づき２５〜２５０ｐｐｍの量で存在する、上記〔１２〕に記載のポリオキシアルキレンポリオール成分。
〔１５〕  上記の酸化防止剤が非アミノ基含有酸化防止剤である、上記〔１２〕に記載のポリオキシアルキレンポリオール成分。
〔１６〕  上記の酸化防止剤がヒンダードフェノール酸化防止剤を含む、上記〔１２〕に記載のポリオキシアルキレンポリオール成分。
〔１７〕  上記の酸化防止剤がヒンダードフェノール酸化防止剤を含む、上記〔１３〕に記載のポリオキシアルキレンポリオール成分。
〔１８〕  上記の酸化防止剤がブチル化ヒドロキシトルエンを含んでなる、上記〔１２〕に記載のポリオキシアルキレンポリオール成分。
〔１９〕  二重金属シアン化物錯体触媒を用いて製造されたポリオキシアルキレンポリオールの貯蔵安定性を向上させる方法であって、ａ）二重金属シアン化物錯体触媒および／または二重金属シアン化物錯体触媒残留物の量を、該ポリオールの重量に基づき１０〜２５０ｐｐｍに調節し、ｂ）該ポリオールに安定化有効量の酸化防止剤を１種以上添加する、ことを含んでなり、二重金属シアン化物錯体触媒および／または二重金属シアン化物錯体触媒残留物と酸化防止剤の両方を含む該ポリオールの貯蔵安定性が、二重金属シアン化物錯体触媒および／または二重金属シアン化物錯体触媒残留物を含まないその他の点では同様のポリオールよりも優れていることを特徴とする上記の方法。
〔２０〕  二重金属シアン化物錯体触媒またはその残留物が実質的に無定形の亜鉛ヘキサシアノコバルテート錯体触媒またはその残留物である、上記〔１９〕に記載の方法。
〔２１〕  イソプロパノール、ｔ−ブチルアルコール、グリム、およびイソプロパノールとｔ−ブチルアルコールおよび／またはグリムとポリオキシプロピレンポリオールとの混合物より成る群から選ばれる有機錯化剤が二重金属シアン化物錯体触媒および／または二重金属シアン化物錯体触媒残留物の錯体部分を構成する、上記〔２０〕に記載の方法。
〔２２〕  上記の酸化防止剤がヒンダードフェノール酸化防止剤を含む、上記〔１９〕に記載の方法。
〔２３〕  ヒンダードフェノール酸化防止剤がブチル化ヒドロキシトルエンを含んでなる、上記〔２２〕に記載の方法。
〔２４〕  ポリオキシアルキレンポリオールの重量に基づき２５〜１０００ｐｐｍの１種以上の二重金属シアン化物錯体またはその残留物を含み、該二重金属シアン化物錯体またはその残留物を実質的に含まないその他の点では同様のポリオールよりも優れた貯蔵安定性を示すことを特徴とする、貯蔵安定性ポリオキシアルキレンポリオール。
〔２５〕  上記のポリオール中に含まれる二重金属シアン化物錯体またはその残留物の量が５０〜２５０ｐｐｍである、上記〔２４〕に記載のポリオール。
〔２６〕  イソシアネート指数７０〜１３０のジ−またはポリイソシアネートを上記〔１２〕のポリオール成分と反応させることにより製造されるポリウレタンポリマー。
〔２７〕  イソシアネート反応性成分を指数９０〜１１０の上記〔１〕のイソシアネート末端プレポリマーと反応させることにより製造されるポリウレタンポリマー。
〔２８〕  １〜３重量％の遊離ＮＣＯ基を含む上記〔１〕のイソシアネート末端プレポリマーを大気湿分の存在下で硬化させることにより製造される湿分硬化一成分ポリウレタンエラストマー。
〔２９〕  指数７０〜１３０のジ−またはポリイソシアネートと上記〔２４〕のポリオールとの反応生成物を含んでなるポリウレタンポリマー。
【図面の簡単な説明】
【００４０】
【図１】二重金属シアン化物錯体をいろいろな濃度で含むポリエーテルポリオールを１００℃で７日間貯蔵した後に測定された総揮発分を示す。
【図２】二重金属シアン化物錯体の濃度が１００℃で７日間貯蔵した後でポリオールの酸価に及ぼす影響を示す。
【図３】二重金属シアン化物錯体が１００℃で７日間貯蔵した後でカルボニル含量に及ぼす影響を示す。
【図４】従来の触媒を用いて製造されたポリオールおよび二重金属シアン化物錯体触媒をさまざまな濃度で含むポリオールのカルボニル含量の変化を示す。
【図１】
0005171156.tif 000003
【図２】
0005171156.tif 000004
【図３】
0005171156.tif 000005
【図４】
0005171156.tif 000006